(57)【特許請求の範囲】
【請求項１】
球状ニッケルまたは球状ニッケル化合物粉末の懸濁液に、希土類化合物を０．０１〜３０ｗｔ％と、苛性アルカリまたは炭酸アルカリとを添加して沈殿物を生成させる第１工程と、この工程で得られた沈殿物中のニッケルを水素雰囲気中で加熱還元、及びもしくは還元後さらに非酸化性雰囲気下で加熱する第２工程とからなる球状ニッケル粉末の製造方法。
【請求項２】
さらに、得られた混合物中の希土類化合物を酸洗・除去する第３工程を含む請求項１記載の球状ニッケル粉末の製造方法。
【請求項３】
前記希土類化合物は、硝酸塩である請求項１または２に記載の球状ニッケル粉末の製造方法。
【請求項４】
前記第１工程において、前記希土類化合物は、希土類水溶液として添加されるものであり、
該希土類水溶液を添加した後、苛性アルカリまたは炭酸アルカリを添加して前記沈殿物を生成させる請求項１〜３のいずれか一項に記載の球状ニッケル粉末の製造方法。
【請求項５】
前記第１工程において、前記希土類化合物は、希土類水溶液として添加されるものであり、
苛性アルカリまたは炭酸アルカリを添加した後、該希土類水溶液を添加して前記沈殿物を生成させる請求項１〜３のいずれか一項に記載の球状ニッケル粉末の製造方法。
【請求項６】
前記第１工程において、前記希土類化合物は、希土類水溶液として添加されるものであり、
該希土類水溶液と、苛性アルカリまたは炭酸アルカリ水溶液とを同時に添加して前記沈殿物を生成させる請求項１〜３のいずれか一項に記載の球状ニッケル粉末の製造方法。
【請求項７】
第２工程における加熱還元は、３００℃〜１０００℃で行う請求項１〜６のいずれか一項に記載の球状ニッケル粉末の製造方法。
【請求項８】
第２工程における非酸化性雰囲気下での加熱は、７００℃〜１５００℃で行う請求項１〜７に記載の球状ニッケル粉末の製造方法。
【請求項９】
希土類化合物が、Ｓｃ、ＹおよびＬａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕより選ばれた少なくとも１種以上である請求項１〜８のいずれか一項に記載の球状ニッケル粉末の製造方法。
【請求項１０】
ニッケル化合物が、酸化ニッケル、炭酸ニッケルおよび水酸化ニッケルより選ばれた少なくとも１種以上である請求項１〜９のいずれか一項に記載の球状ニッケル粉末の製造方法。
【請求項１１】
得られた球状ニッケル粉末が、平均粒径０．１〜１０μｍである請求項１〜１０のいずれか一項に記載の球状ニッケル粉末の製造方法。
【発明の詳細な説明】
【０００１】
【発明の属する技術分野】
本発明は球状ニッケル微粉末の製造方法に関し、詳しくは、平均粒径が０．１μｍから１０μｍの範囲にあり、粒度分布の狭い球状のニッケル微粉末であって、例えば、積層セラミックコンデンサ内部電極として好適に用いることができる球状ニッケル微粉末の製造方法に関する。
【０００２】
【従来の技術】
近年、電子部品の小型化高容量化が進展するにつれて、積層セラミックコンデンサも、小型化高容量化が一層強く求められるに至っている。積層セラミックコンデンサは、チタン酸バリウム等のセラミック誘電体粉末とプロビニルプチラール等のバインダーとからなる誘電体グリーンシートにパラジウム、白金などのような内部電極のための貴金属粉末を含むペーストを印刷し、乾燥して、内部電極が交互に重なるように積層し、熱圧着し、次いで、これを適宜の寸法に裁断した後、約１３００℃の温度で焼成して、脱バインダーしつつ、内部電極とセラミック誘電体とを燒結させ、この後、銀等の外部電極を形成して、製造される。
【０００３】
従って、内部電極のための金属としては、セラミック誘電体が燒結する温度において溶融せず、しかも、酸化されないものであることが必要であり、かくして、従来、上述したように、白金やパラジウム等、高価な貴金属が用いられており、積層セラミックコンデンサも、高価とならざるを得ない。
【０００４】
そこで、近年、卑金属であるニッケルを内部電極とする低廉な積層セラミックコンデンサが白金やパラジウムを内部電極とする上記高価な積層セラミックコンデンサに替わるものとして、実用化への研究が種々行なわれているが、ここに、大きな問題がある。
【０００５】
積層セラミックコンデンサの内部電極は、内部電極に用いる金属粉の大きさによって制約を受け、その金属粉の粒径よりも薄くすることができない。内部電極の厚みは、通常、１〜２μｍであるので、粒径が１μｍより大きい粒子を用いるときは、電極層が不均一となり、導通不良を起こすおそれがあり、また、積層工程において、内部電極層が誘電体層を貫通して、絶縁不良を起こしたりする。従って、積層セラミックコンデンサの内部電極に用いるニッケル粉は、積層コンデンサ作成時の耐酸化性を向上させるためニッケルとしての結晶性が高く、粒径が０．１〜１μｍ程度であり、充填性をも考慮すれば、粒度分布が狭いものであることが強く求められる。
【０００６】
このため従来、このような特性を有するニッケル微粉末を得る方法が種々提案されている。これらは大別すると以下のように分類される。（１）酸化ニッケルなどのニッケル化合物粉末を水素ガスにより還元処理する乾式還元法、（２）ニッケル塩水溶液、又はニッケル化合物スラリーをｐＨ、温度等を制御下にヒドラジンなどを用いて還元する湿式方法、（３）ニッケル塩水溶液を超音波や２流体ノズルで霧化し、還元雰囲気下に加熱してニッケル粉末を得る噴霧分解法、および（４）高温下に塩化ニッケル蒸気を水素還元してニッケル粉末を得るＣＶＤ法。
【０００７】
上記製造方法において、乾式還元法、噴霧分解法、およびＣＶＤ法では、１０μｍ以下の粒径の均一な球状粒子を得ることが困難であり、これらの方法によって１０μｍ以下の粒子を得る場合、分級が不可避であり、かつ１０μｍ以下の粒子の歩留りが悪く、得られるニッケル粉末は非常に高価となる。
【０００８】
また、湿式還元法では、一般に還元反応は、急速に進行するため、得られるニッケル粉末の粒径は、過度に小さくなりやすいため、有機酸やアンモニアなどの錯体形成剤を添加して還元反応速度をコントロールしている。しかし、このような錯体形成剤を使用すると、その廃液処理が困難で、得られるニッケル粉末は非常に高価となる。仮にまた、このようにして目的の球状ニッケルが得られたとしても、その結晶性は低く、実用に耐えないものとなり、それを避けるために非酸化性雰囲気下での焼成が必要となるが、その場合には、前記乾式還元法と同様の問題が避けられない。
【０００９】
【発明が解決しようとする課題】
本発明は、球状ニッケル微粉末の製造における上述した問題を解決するためになされたものであって、ニッケルとしての結晶性が高く、平均粒径が０．１μｍ〜１０μｍの範囲にあり、粒度分布の狭い球状のニッケル微粉末であって、例えば、積層セラミックコンデンサ内部電極として好適に用いることができる球状ニッケル微粉末の製造方法を提供することを目的とする。
【００１０】
【課題を解決するための手段】
本発明による球状ニッケル粉末の製造方法は、球状ニッケルまたは球状ニッケル化合物粉末に、希土類化合物を０．０１〜３０ｗｔ％添加する第１工程と、この工程で得られた混合物中のニッケルを水素雰囲気中で加熱還元、及びもしくは還元後さらに非酸化性雰囲気下で加熱する第２工程とからなることを特徴とする。
【００１１】
また、球状ニッケル、または球状ニッケル化合物粉末に、希土類化合物を０．０１〜３０ｗｔ％添加する第１工程と、この工程で得られた混合物中のニッケルを水素雰囲気中で加熱還元、及びもしくは還元後さらに非酸化性雰囲気下で加熱する第２工程と、得られた混合物中の希土類化合物を酸洗、除去する第３工程からなることを特徴とする。
【００１２】
ここで前述した第１工程における希土類の添加は、粉末同士の混合により行なうことができるが、好ましくは、（１）球状ニッケルまたは球状ニッケル化合物粉末の懸濁液に希土類水溶液を添加した後、苛性アルカリまたは炭酸アルカリを添加し、希土類化合物の沈殿を生成させて行なう、（２）球状ニッケルまたは球状ニッケル化合物粉末の懸濁液に、苛性アルカリまたは炭酸アルカリを添加した後、希土類水溶液を添加し、希土類化合物の沈殿を生成させて行なう、（３）球状ニッケルまたは、球状ニッケル化合物粉末の懸濁液に、希土類水溶液と、苛性アルカリまたは炭酸アルカリ水溶液とを同時に添加し、希土類化合物の沈殿を生成させて行なう、（４）球状ニッケル、または球状ニッケル化合物粉末の懸濁液に、希土類化合物を添加した後スプレードライヤーで乾燥させて行なうことができる。
【００１３】
また、（１）第２工程における加熱還元は、３００℃〜１０００℃で行なう、（２）第２工程における非酸化性雰囲気下での加熱は、７００℃〜１５００℃で行なうのが好ましい。
【００１４】
さらに、（１）前述した希土類化合物は、Ｓｃ、Ｙおよび、Ｌａ、Ｃｅ、Ｐｒ、Ｎｄ、Ｐｍ、Ｓｗ、Ｅｕ、Ｇｄ、Ｔｂ、Ｄｙ、Ｈｏ、Ｅｒ、Ｔｍ、Ｙｂ、Ｌｕより選ばれた少なくとも１種以上である、（２）ニッケル化合物は、酸化ニッケル、炭酸ニッケルおよび水酸化ニッケルより選ばれた少なくとも１種以上で有ることが好ましい。
【００１５】
尚、得られた球状ニッケル粉末は平均粒径が０．１〜１０μｍであることが好ましい。
【００１６】
【発明の実施の形態】
本発明者らは、上記問題を解決するべく鋭意研究をおこない、（１）上記従来の乾式還元法において、ニッケル化合物を水素ガスにより還元処理する際、１０μｍ以下の粒子の歩留りが悪いのは、生成したニッケル粉末同士の焼結や融着による粒子の粗大化がおこっているためであること、（２）希土類化合物が、上記焼結、融着を防止する効果があること、および（３）希土類化合物のイオン半径がニッケルのそれと比べて大きく、加熱還元処理等を通じてニッケルの表面に偏析するため、希土類化合物を酸で溶解し、ニッケル粉末からの分解除去が可能なことを見出した。
【００１７】
すなわち、本発明の球状ニッケル粉末の製造方法は、球状ニッケル、またはニッケル化合物粉末に希土類化合物を０．０１〜３０ｗｔ％添加する第１工程と、この工程で得られた、混合物中のニッケルを水素雰囲気中で加熱、還元、及びもしくは還元後、混合物中のニッケル粒子の結晶性をさらに向上させるために、該混合物を非酸化性雰囲気で粒子の粗大化を防止しつつ加熱する第２工程とからなる。
【００１８】
本発明の更なる発明は球状ニッケル粉末の製造方法は、第１工程と第２工程によって得られた混合物から、希土類化合物を酸で溶解し除去する第３工程からなる。
【００１９】
以下の各工程について詳述する。
【００２０】
球状ニッケルおよび球状ニッケル化合物粉末
球状ニッケルおよび球状ニッケル化合物粉末は、公知の方法で調整することが出来る。球状ニッケルは、前述した湿式還元法により調整することが出来る。すなわち、ポリビニルアルコール、ヒドロキシエチルセルロースあるいはゼラチンなどの保護コロイドの存在下、ニッケル塩水溶液を加熱、撹拌しつつ、ヒドラジンを滴下することによって液中に球状のニッケル粒子を析出させ、これらを濾過、水洗し、乾燥させることによって、結晶性は低いが球状のニッケル粒子を得ることが出来る。又、球状ニッケル化合物粉末は、例えばエマルション法を用いた塩基性炭酸ニッケルの球状前駆体及び、これらを、球状性を維持するために、空気中で比較的低温で熱分解して得られる、球状の酸化ニッケルなどを、好ましく用いることが出来る。
【００２１】
希土類の添加
添加に供される希土類は、例えば硝酸塩、炭酸塩、硫酸塩、酢酸塩、及び塩化物などの各種の塩類、及び酸化物、水酸化物などである。また、球状ニッケル、及び球状ニッケル化合物は例えば、公知の方法で調製される球状のニッケル、酸化ニッケル、炭酸ニッケル、及び水酸化ニッケルなどであるが、好ましくは前述したようなものが用いられる。
【００２２】
希土類化合物は、還元及び還元後の非酸化性雰囲気下での加熱中、固体として存在し、還元によって生成したニッケル粒子同士の焼結や融着を防止する効果があり、該ニッケル粒子が粗大化するのを防止する。また希土類化合物は、そのニッケル表面に偏析するため、酸により溶解除去し、ニッケル粒子と分離することが可能である。
【００２３】
希土類化合物の焼結あるいは、融着防止効果を有効に発揮させるためには希土類化合物粉末と、ニッケル化合物粉末とをよく混合し、希土類化合物粒子をニッケル化合物粒子中に充分均一に分散させることが重要である。そのため例えば、次のような方法が好ましく用いられる。
【００２４】
水に不溶性の希土類化合物粉末（酸化物、水酸化物、炭酸塩など）と球状ニッケル、あるいは球状ニッケル化合物粉末を純水にリバルブし、撹拌混合するか、あるいはボールミル、ビーズミル中で粉砕混合する。あるいは、リパルブした希土類化合物粉末、および同じくニッケル化合物粉末をボールミル、ビーズミルなどを用いて別々に粉砕し、引き続き両者を軽く混合粉砕する。いずれにしても、この粉砕によって、球状ニッケル及び球状ニッケル化合物の球状性が破壊されないように注意深く粉砕条件は選択されなければならない。
【００２５】
球状ニッケル、または球状ニッケル化合物粉末をボールミルあるいはビーズミルなどを用いて十分分散させた懸濁液に、希土類水溶液を添加した後、苛性アルカリまたは炭酸アルカリを添加し、希土類化合物の沈殿を生成させて混合する。
【００２６】
球状ニッケルまたは球状ニッケル化合物粉末をボールミルあるいはビーズミルなどを用いて十分分散させた懸濁液に、苛性アルカリまたは炭酸アルカリを添加した後、希土類水溶液を添加し、希土類化合物の沈殿を生成させて混合する。
【００２７】
球状ニッケルまたは球状ニッケル化合物粉末をボールミルあるいはビーズミルなどを用いて十分分散させた懸濁液に、希土類水溶液と、苛性アルカリまたは炭酸アルカリ水溶液とを同時に添加し、希土類化合物の沈殿を生成させて混合する。
【００２８】
球状ニッケルまたは球状ニッケル化合物粉末をボールミルあるいはビーズミルなどを用いて十分分散させた懸濁液に、希土類水溶液を添加した後、スプレードライヤーで乾燥させて混合する。
【００２９】
このようにして得られた湿式混合物を濾過、水洗し、乾燥粉砕などを適宜行い還元などの加熱処理に供する。
【００３０】
還元処理
還元時の加熱温度は３００℃〜１０００℃が好ましい。加熱温度が３００℃以下では、十分に還元が進まず未還元のニッケル化合物が残存する。また一方、加熱温度が１０００℃を超えると、本来、六方晶であるニッケルの晶癖が支配的となり、球状性が著しく崩れる。また同時に、このような高温での水素ガス還元炉は、材質的にも構造的にも高価なものとならざるを得ず好ましくない。
【００３１】
非酸化雰囲気下での加熱処理
そこで、最初の水素による還元は、比較的低温で長時間かけて十分に行ない、しかる後、Ｎ２などの非酸化性雰囲気下で高温で焼きしめ、結晶性を向上させることなどの対策を必要に応じて取ることが出来る。この場合、加熱温度は７００℃〜１５００℃が好ましい。加熱温度が７００℃以下では、ニッケルの結晶性の向上が十分でなく、一方加熱温度が１５００℃以上となると、ニッケル粉末粒子が液滴となり、また希土類化合物粒子が焼結や融着を起こすため、ニッケル粒子の粗大化が進行し、かつ球状性を維持することが困難となる。
【００３２】
希土類化合物の分離、除去
こうして得られた加熱物は、必要に応じて酸洗し、そこに含まれる希土類化合物を溶解し、ニッケル粉末から分離、除去する。ここで使用する酸の種類使用量は、特に制限はないが、ニッケル粉末粒子自身の溶出を極力抑制するようにしなければならない。
【００３３】
以下に前駆体の具体的な調製例を示すが、これら前駆体の調製は、調製例によって何ら限定されるものではない。
【００３４】
前駆体の調製１
球状ニッケルの調製
ゼラチン２０ｇに５００ｍｌの水を加え、６０℃に加熱して溶解させた。この液に、市販の塩化ニッケル（ＮｉＣｌ２・６Ｈ２Ｏ）１００ｇを４００ｍｌの水に予め溶解させた液を加え、全量を１０００ｍｌとし、よく攪拌混合し、ニッケルとして、０．４２ｍｏｌ／Ｌの水溶液を調製した。この水溶液を８０℃まで加熱し、市販のヒドラジン６０ｇ（ニッケル／ヒドラジン＝１／３モル比）をすばやく添加し、さらに触媒として硝酸パラジウム（５０ｇ／Ｌａｓ  Ｐｄ）水溶液を数滴加え、反応を開始させ８０℃で２時間攪拌して、ニッケルのコロイド水溶液を得た。
【００３５】
このようにして得られたニッケルコロイド水溶液６５０ｇにＨＬＢ値が１５ノニオン系活面活性剤ポリオキシエチレンソルビタンモノオレエート（花王（株）製レオドールＴＷ−Ｏ１２０）５ｇを加え、５０℃にて攪拌して、溶解させた。別に、非水媒体として、沸点が約２８０℃のスーパースクワラン（スクアテック（株）製スクワラン）３５０ｇにＨＬＢ値が４．３のノニオン系界面活性剤ソルビタンモノオレエート（花王（株）製レオドールＳＰ−Ｏ１０）１０ｇを加え、８０℃にて攪拌して、溶解させた。
【００３６】
次に、界面活性剤を溶解させたニッケルコロイド水溶液と非水媒体とを混合し、ホモミキサー（特殊機化工業（株）製）を用いて５０００ｒｐｍで１０分間攪拌し、Ｗ／Ｏ型のエマルジョンを調製した。
【００３７】
温度５０℃において、このエマルジョンを２０〜３０ｍｍＨｇの減圧下に吸引して、水を蒸発させ、さらに、吸引を続けて、ニッケルの油中分離液を得た。この液を濾過し、ヘキサン、メタノール及び水の順序にて十分洗浄した後、温度１００℃で２時間乾燥させて、  平均粒径０．５５μｍの球状のニッケル粉末を得た。
【００３８】
このようにして得られた粒子は、Ｘ線回折の結果、金属ニッケルであることが確認された。このときのニッケル結晶子の大きさは２２３Å（オングストローム）であった。また、このようにして得られたニッケル粉末は、走査型電子顕微鏡写真によれば、球状かつよく分散していることが観察された。
【００３９】
前駆体の調製２
球状ニッケル化合物の調製
市販の塩基性炭酸ニッケル（ＮｉＣＯ３・Ｎｉ（ＯＨ）２・４Ｈ２Ｏ、以下、同じ）１４１ｇと炭酸水素アンモニウム（ＮＨ４ＨＣＯ３）２４２ｇとを１５％アンモニア水に加え、よく撹拌して、ｐＨが９．５の塩基性炭酸ニッケルのアンモニア一炭酸水素アンモニウム水溶液（Ｎｉとして１．１モル／Ｌ濃度）を調製した。
【００４０】
このようにして得られたニッケル塩の水溶液２００ｇにＨＬＢ値１５のノニオン系界面活性剤ポリオキシエチレンソルビタンモノオレエート（花王（株）製レオドールＴＷ−０１２０）３０ｇを加え、５０℃にて撹拌して、溶解させた。別に、非水媒体として、沸点約２８０℃のスーパースクワラン（スクアッテク（株）製スクワラン）８００ｇにＨＬＢ値４．３のノニオン系界面活性剤ソルビタンモノオレエート（花王（株）製レオドールＳＲ−Ｏ１０）５０ｇを加え、８０℃にて撹拌して、溶解させた。
【００４１】
次に、上記界面活性剤を溶解させたニッケル塩水溶液と非水媒体とを混合し、ホモミキサー（特殊機化工業（株）製）を用いて５０００ｒｐｍで５分間撹拌し、これを２回繰り返して、Ｗ／Ｏ型のエマルジョンを調製した。
【００４２】
温度５０℃において、このエマルジョンを２０〜３０ｍｍＨｇの減圧化に吸引して、アンモニアと炭酸ガスを主成分とする気化性成分を蒸発させて、エマルジョンの液滴中に塩基性炭酸ニッケルを沈殿させた。その後、更に、上記減圧下にエマルジョンを吸引し、水を主成分とする気化性成分を蒸発させて、エマルジョンの液敵中に生じた塩基性炭酸ニッケルの球状の粒子を油中乾燥した。
【００４３】
この塩基性炭酸ニッケルの粒子を遠心分離し、ヘキサン、メタノール及び水の順序にて洗浄した後、温度１００℃で２時間乾燥させて、平均粒径０．５５μｍの均一な塩基性炭酸ニッケルの球状粒子の粉末を得た。このようにして得られた塩基性炭酸ニッケル粒子は、走査型電子顕微鏡写真によれば、球状かつよく分散していることが観察された。
【００４４】
前駆体の調製３
前駆体の調製２によって得られた塩基性炭酸ニッケルを、空気中、２０℃／Ｈｒの昇温速度で、５００℃まで昇温し、５００℃で３時間保持することによって熱分解し、平均粒径０．４５μｍの均一微細な球状の酸化ニッケル粒子粉末を得た。このようにして得られた酸化ニッケル粒子は、走査型電子顕微鏡写真によれば、球状かつよく分散していることが観察された。
【００４５】
【実施例】
以下に実施例を挙げて本発明について詳述するが本発明は、これら実施例により何ら限定されるものではない。
【００４６】
実施例１
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸スカンジウム４水和物（Ｓｃ（ＮＯ３）３・４Ｈ２Ｏ）１．１０ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＳｃ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８９５Å（オングストローム）であり、平均粒径は０．４８μｍであった。又、走査型電子顕微鏡写真により粒子は球状かつ、よく分散していることが観察された。
【００４７】
実施例２
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５Ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９１１Å（オングストローム）であり、平均粒径は０．４２μｍであった。又、走査型電子顕微鏡写真により粒子は球状かつ、よく分散していることが観察された。
【００４８】
実施例３
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ランタン６水和物（Ｌａ（ＮＯ３）３・６Ｈ２Ｏ）０．６６ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＬａ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９１７Å（オングストローム）であり、平均粒径は０．７２μｍであった。又、走査型電子顕微鏡写真により粒子は球状かつ、よく分散していることが観察された。
【００４９】
実施例４
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸セリウム６水和物（Ｃｅ（ＮＯ３）３・６Ｈ２Ｏ）０．６６ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＣｅ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８８６Å（オングストローム）であり、平均粒径は０．６２μｍであった。又、走査型電子顕微鏡写真により粒子は球状かつ、よく分散していることが観察された。
【００５０】
実施例５
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸プラセオジウム６水和物（Ｐｒ（ＮＯ３）３・６Ｈ２Ｏ）０．６６ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＰｒ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９３５Å（オングストローム）であり、平均粒径は０．５８μｍであった。又、走査型電子顕微鏡写真により粒子は球状かつ、よく分散していることが観察された。
【００５１】
実施例６
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ネオジウム６水和物（Ｎｄ（ＮＯ３）３・６Ｈ２Ｏ）０．６５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＮｄ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８９９Å（オングストローム）であり、平均粒径は０．６０μｍであった。又、走査型電子顕微鏡写真により粒子は球状かつ、よく分散していることが観察された。
【００５２】
実施例７
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸サマリウム６水和物（Ｓｍ（ＮＯ３）３・６Ｈ２Ｏ）０．６４ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＳｍ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９１０Å（オングストローム）であり、平均粒径は０．５６μｍであった。又、走査型電子顕微鏡写真により粒子は球状かつ、よく分散していることが観察された。
【００５３】
実施例８
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ユーロピウム水和物（Ｅｕ（ＮＯ３）３・６Ｈ２Ｏ）０．６３ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＥｕ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８９９Å（オングストローム）であり、平均粒径は０．５９μｍであった。又、走査型電子顕微鏡写真により粒子は球状かつ、よく分散していることが観察された。
【００５４】
実施例９
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ガドリニウム６水和物（Ｇｄ（ＮＯ３）３・６Ｈ２Ｏ）０．６２ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＧｄ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９１５Å（オングストローム）であり、平均粒径は０．５２μｍであった。又、走査型電子顕微鏡写真により粒子は球状かつ、よく分散していることが観察された。
【００５５】
実施例１０
前駆体の調製３によって得た球状の球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸テルビウム６水和物（Ｔｂ（ＮＯ３）３・６Ｈ２Ｏ）０．６２ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＴｂ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９０８Å（オングストローム）であり、平均粒径は０．５３μｍであった。又、走査型電子顕微鏡写真により粒子は球状かつ、よく分散していることが観察された。
【００５６】
実施例１１
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ジスプロシウム６水和物（Ｄｙ（ＮＯ３）３・６Ｈ２Ｏ）０．６１ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＤｙ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８８９Å（オングストローム）であり、平均粒径は０．４９μｍであった。又、走査型電子顕微鏡写真により粒子は球状かつ、よく分散していることが観察された。
【００５７】
実施例１２
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに塩化ホルミウム６水和物（ＨｏＣｌ３・６Ｈ２Ｏ）０．５０ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＨｏ２Ｏ３を５Ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９０３Å（オングストローム）であり、平均粒径は０．５５μｍであった。又、走査型電子顕微鏡写真により粒子は球状かつ、よく分散していることが観察された。
【００５８】
実施例１３
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸エルビウム６水和物（Ｅｒ（ＮＯ３）３・６Ｈ２Ｏ）０．６０ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＥｒ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８８８Å（オングストローム）であり、平均粒径は０．５５μｍであった。又、走査型電子顕微鏡写真により粒子は球状かつ、よく分散していることが観察された。
【００５９】
実施例１４
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ツリウム４水和物（Ｔｍ（ＮＯ３）３・４Ｈ２Ｏ）０．５５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＴｍ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９２２Å（オングストローム）であり、平均粒径は０．６３μｍであった。又、走査型電子顕微鏡写真により粒子は球状かつ、よく分散していることが観察された。
【００６０】
実施例１５
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イッテルビウム４水和物（Ｙｂ（ＮＯ３）３・４Ｈ２Ｏ）０．５５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹｂ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８７９Å（オングストローム）であり、平均粒径は０．６６μｍであった。又、走査型電子顕微鏡写真により粒子は球状かつ、よく分散していることが観察された。
【００６１】
実施例１６
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ルテチウム２水和物（Ｌｕ（ＮＯ３）３・２Ｈ２Ｏ）０．５０ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＬｕ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９００Å（オングストローム）であり、平均粒径は０．５８μｍであった。又、走査型電子顕微鏡写真により粒子は球状かつ、よく分散していることが観察された。
【００６２】
実施例１７
前駆体の調製１によって得た球状ニッケル（Ｎｉ）５．０ｇとイオン交換水２０ｍＬに１ｍｍφジルコニアビー７０ｇを加えて、遊星ミルで、１００ｒｐｍ、５分間粉砕処理をした。粉砕後、ジルコニアビーズを分離し、十分に洗浄して、Ｎｉを全量回収したＮｉスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させたニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９５５Å（オングストローム）であり、平均粒径は０．３５μｍであった。又、走査型電子顕微鏡写真により粒子は球状かつ、よく分散していることが観察された。
【００６３】
実施例１８
前駆体の調製１によって得た球状ニッケル（Ｎｉ）５．０ｇとイオン交換水２０ｍＬに１ｍｍφジルコニアビーズ７０ｇを加えて、遊星ミルで、１００ｒｐｍ、５分間粉砕処理をした。粉砕後、ジルコニアビーズを分離し、十分に洗浄して、Ｎｉを全量回収したＮｉスラリーを得た。このスラリーに硝酸ユーロピウム６水和物（Ｅｕ（ＮＯ３）３・６Ｈ２Ｏ）０．６３ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＥｕ２Ｏ３を５ｗｔ％混合させたニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９３８Å（オングストローム）であり、平均粒径は０．４８μｍであった。又、走査型電子顕微鏡写真により粒子は球状かつ、よく分散していることが観察された。
【００６４】
実施例１９
前駆体の調製１によって得た球状ニッケル（Ｎｉ）５．０ｇとイオン交換水２０ｍＬに１ｍｍφジルコニアビーズ７０ｇを加えて、遊星ミルで、１００ｒｐｍ、５分間粉砕処理をした。粉砕後、ジルコニアビーズを分離し、十分に洗浄して、Ｎｉを全量回収したＮｉスラリーを得た。このスラリーに硝酸ルテチウム２水和物（Ｌｕ（ＮＯ３）３・２Ｈ２Ｏ）０．５０ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＬｕ２Ｏ３を５ｗｔ％混合させたニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９３３Å（オングストローム）であり、平均粒径は０．４５μｍであった。又、走査型電子顕微鏡写真により粒子は球状かつ、よく分散していることが観察された。
【００６５】
実施例２０
前駆体の調製２によって得た球状の塩基性炭酸ニッケル（以下ＮｉＢＣと記す。４３％  ａｓ  Ｎｉ）１１．６ｇとイオン交換水２０ｍＬに１ｍｍφジルコニアビーズ７０ｇを加えて、遊星ミルで、１００ｒｐｍ、１０分間粉砕処理をした。粉砕後、ジルコニアビーズを分離し、十分に洗浄して、ＮｉＢＣを全量回収したＮｉＢＣスラリーを得た。このスラリーに硝酸ネオジウム６水和物（Ｎｄ（ＮＯ３）３・６Ｈ２Ｏ）０．６５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＮｄ２Ｏ３を５ｗｔ％混合させたＮｉＢＣ粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８２２Å（オングストローム）であり、平均粒径は０．５３μｍであった。又、走査型電子顕微鏡写真により粒子は球状かつ、よく分散していることが観察された。
【００６６】
実施例２１
前駆体の調製２によって得た球状の塩基性炭酸ニッケル（以下ＮｉＢＣと記す。４３％  ａｓ  Ｎｉ）１１．６ｇとイオン交換水２０ｍＬに１ｍｍφジルコニアビーズ７０ｇを加えて、遊星ミルで、１００ｒｐｍ、１０分間粉砕処理をした。粉砕後、ジルコニアビーズを分離し、十分に洗浄して、ＮｉＢＣを全量回収したＮｉＢＣスラリーを得た。このスラリーに硝酸ガドリニウム６水和物（Ｇｄ（ＮＯ３）３・６Ｈ２Ｏ）０．６２ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＧｄ２Ｏ３を５ｗｔ％混合させたＮｉＢＣ粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９１１Å（オングストローム）であり、平均粒径は０．６３μｍであった。又、走査型電子顕微鏡写真により粒子は球状かつ、よく分散していることが観察された。
【００６７】
実施例２２
前駆体の調製２によって得た球状の塩基性炭酸ニッケル（以下ＮｉＢＣと記す。４３％  ａｓ  Ｎｉ）１１．６ｇとイオン交換水２０ｍＬに１ｍｍφジルコニアビーズ７０ｇを加えて、遊星ミルで、１００ｒｐｍ、１０分間粉砕処理をした。粉砕後、ジルコニアビーズを分離し、十分に洗浄して、ＮｉＢＣを全量回収したＮｉＢＣスラリーを得た。このスラリーに硝酸イッテルビウム４水和物（Ｙｂ（ＮＯ３）３・４Ｈ２Ｏ）０．５５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹｂ２Ｏ３を５ｗｔ％混合させたＮｉＢＣ粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８９０Å（オングストローム）であり、平均粒径は０．５９μｍであった。又、走査型電子顕微鏡写真により粒子は球状かつ、よく分散していることが観察された。
【００６８】
実施例２３
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．５１ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を３ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９１６Å（オングストローム）であり、平均粒径は０．６３μｍであった。又、走査型電子顕微鏡写真により粒子は球状かつ、よく分散していることが観察された。
【００６９】
実施例２４
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）１．７０ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を１０ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８９０Å（オングストローム）であり、平均粒径は０．３８μｍであった。又、走査型電子顕微鏡写真により粒子は球状かつ、よく分散していることが観察された。
【００７０】
実施例２５
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）３．４０ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を２０ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９００Å（オングストローム）であり、平均粒径は０．３８μｍであった。又、走査型電子顕微鏡写真により粒子は球状かつ、よく分散していることが観察された。
【００７１】
実施例２６
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ガドリニウム６水和物（Ｇｄ（ＮＯ３）３・６Ｈ２Ｏ）０．３７ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＧｄ２Ｏ３を３ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８９９Å（オングストローム）であり、平均粒径は０．６６μｍであった。又、走査型電子顕微鏡写真により粒子は球状かつ、よく分散していることが観察された。
【００７２】
実施例２７
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ガドリニウム６水和物（Ｇｄ（ＮＯ３）３・６Ｈ２Ｏ）１．２４ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＧｄ２Ｏ３を１０ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９２１Å（オングストローム）であり、平均粒径は０．４１μｍであった。又、走査型電子顕微鏡写真により粒子は球状かつ、よく分散していることが観察された。
【００７３】
実施例２８
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸ガドリニム６水和物（Ｇｄ（ＮＯ３）３・６Ｈ２Ｏ）２．４８ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＧｄ２Ｏ３を２０ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９０７Å（オングストローム）であり、平均粒径は０  ３５μｍであった。又、走査型電子顕微鏡写真により粒子は球状かつ、よく分散していることが観察された。
【００７４】
実施例２９
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中３００℃、１０時間還元処理をした。還元後冷却し、５％Ｏ２／Ｎ２ガスを５０℃で１時間流通させ、還元したニッケルの安定化処理を行なった。このようにして得られたニッケルの結晶子径は２８８Å（オングストローム）であり、平均粒径は０．３８μｍであった。又、走査型電子顕微鏡写真により粒子は球状かつ、よく分散していることが観察された。
【００７５】
実施例３０
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中５００℃、１０時間還元処理をした。還元後冷却し、５％Ｏ２／Ｎ２ガスを５０℃で１時間流通させ、還元したニッケルの安定化処理を行なった。このようにして得られたニッケルの結晶子径は３６７Å（オングストローム）であり、平均粒径は０．３５μｍであった。又、走査型電子顕微鏡写真により粒子は球状かつ、よく分散していることが観察された。
【００７６】
実施例３１
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中７００℃、５時間還元処理をした。還元後冷却し、５％Ｏ２／Ｎ２ガスを５０℃で１時間流通させ、還元したニッケルの安定化処理を行なった。このようにして得られたニッケルの結晶子径は５７２Å（オングストローム）であり、平均粒径は０．４１μｍであった。又、走査型電子顕微鏡写真により粒子は球状かつ、よく分散していることが観察された。
【００７７】
実施例３２
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中１０００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９５５Å（オングストローム）であり、平均粒径は０．４５μｍであった。又、走査型電子顕微鏡写真により粒子は球状かつ、よく分散していることが観察された。
【００７８】
実施例３３
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中３００℃、１０時間還元処理をした。還元後さらに、窒素気流中で７００℃、５時間の加熱処理をした。その後冷却し、５％Ｏ２／Ｎ２ガスを５０℃で１時間流通させ、還元したニッケルの安定化処理を行なった。このようにして得られたニッケルの結晶子径は７７３Å（オングストローム）であり、平均粒径は０．４０μｍであった。又、走査型電子顕微鏡写真により粒子は球状かつ、よく分散していることが観察された。
【００７９】
実施例３４
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中３００℃、１０時間還元処理をした。還元後さらに、窒素気流中で９００℃、３時間の加熱処理をした。その後冷却し、５％Ｏ２／Ｎ２ガスを５０℃で１時間流通させ、還元したニッケルの安定化処理を行なった。このようにして得られたニッケルの結晶子径は９１３Å（オングストローム）であり、平均粒径は０．４０μｍであった。又、走査型電子顕微鏡写真により粒子は球状かつ、よく分散していることが観察された。
【００８０】
実施例３５
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中３００℃、１０時間還元処理をした。還元後さらに、窒素気流中で１１００℃、３時間の加熱処理をした。その後冷却し、５％Ｏ２／Ｎ２ガスを５０℃で１時間流通させ、還元したニッケルの安定化処理を行なった。このようにして得られたニッケルの結晶子径は９７７Å（オングストローム）であり、平均粒径は０．４３μｍであった。又、走査型電子顕微鏡写真により粒子は球状かつ、よく分散していることが観察された。
【００８１】
実施例３６
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中３００℃、１０時間還元処理をした。還元後さらに、窒素気流中で１５００℃、３時間の加熱処理をした。その後冷却し、５％Ｏ２／Ｎ２ガスを５０℃で１時間流通させ、還元したニッケルの安定化処理を行なった。このようにして得られたニッケルの結晶子径は９９３Å（オングストローム）であり、平均粒径は０．４８μｍであった。又、走査型電子顕微鏡写真により粒子は球状かつ、よく分散していることが観察された。
【００８２】
実施例３７
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに炭酸水素アンモニウム（ＮＨ４ＨＣＯ３）３．５０ｇを添加して撹拌、溶解させた。このスラリーを撹拌しながら氷冷し、予め調製した硝酸イットリウム６水和物（Ｙ（ＮＯ３）３・６Ｈ２Ｏ）０．８５ｇをイオン交換水２５ｍｌに溶解させた水溶液をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は８９８Å（オングストローム）であり、平均粒径は０．５１μｍであった。又、走査型電子顕微鏡写真により粒子は球状かつ、よく分散していることが観察された。
【００８３】
実施例３８
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーこのスラリーを撹拌しながら氷冷し、予め調製した硝酸イットリウム６水和物（Ｙ（ＮＯ３）３・６Ｈ２Ｏ）０．８５ｇをイオン交換水２５ｍｌに溶解させた水溶液と、２％ＮＨ３水溶液とを同時にゆっくり滴下し中和し、沈殿を生成させた。このとき、スラリーのｐＨが７〜８になるように２液の滴下スピードをコントロールした。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９１５Å（オングストローム）であり、平均粒径は０．３９μｍであった。又、走査型電子顕微鏡写真により粒子は球状かつ、よく分散していることが観察された。
【００８４】
実施例３９
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加し、撹拌、溶解させた後、スプレードライヤーで乾燥し、、Ｎｉに対してＹ２Ｏ３を５ｗｔ％混合させた酸化ニッケル粉末を得た。更に、これら乾燥物をメノウ乳鉢を用いて粉砕し、大気中５００℃、３時間の加熱処理をした後、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９２２Å（オングストローム）であり、平均粒径は０．３５μｍであった。又、走査型電子顕微鏡写真により粒子は球状かつ、よく分散していることが観察された。
【００８５】
実施例４０
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。別に、酸化イットリウム（Ｙ２Ｏ３）０．２５ｇとイオン交換水２０ｍｌに１ｍｍφジルコニアビーズ７０ｇを加えて、遊星ミルで、２００ｒｐｍ、６０分間粉砕処理をした。粉砕後、ジルコニアビーズを分離し、十分に洗浄して、ＮｉＯおよびＹ２Ｏ３を全量回収したそれぞれのスラリーを得た。こうして得られたスラリーを混合し、十分に撹拌した。次にこれらを濾過洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。このようにして得られたニッケルの結晶子径は９０７Å（オングストローム）であり、平均粒径は０．４３μｍであった。又、走査型電子顕微鏡写真により粒子は球状かつ、よく分散していることが観察された。
【００８６】
実施例４１
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸イットリウム６水和物（Ｙ（ＮＯ３）３・６Ｈ２Ｏ）０．８５ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＹ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。次に、これらをメノウ乳鉢を用いて粉砕し、１０％塩酸水溶液中に浸漬し３０分間撹拌した後、濾過、水洗し乾燥した。この操作を２回繰り返してＹ２Ｏ３を除去した。このときＹ２Ｏ３はＮｉに対して０．１１ｗｔ％であった。又、このようにして得られたニッケルの結晶子径は９３１Å（オングストローム）であり、平均粒径は０．４５μｍであった。又、走査型電子顕微鏡写真により粒子は球状かつ、よく分散していることが観察された。
【００８７】
実施例４２
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸プラセオジウム６水和物（Ｐｒ（ＮＯ３）３・６Ｈ２Ｏ）０．６６ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＰｒ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。次に、これらをメノウ乳鉢を用いて粉砕し、１０％塩酸水溶液中に浸漬し３０分間撹拌した後、濾過、水洗し乾燥した。この操作を２回繰り返してＰｒ２Ｏ３を除去した。このときＰｒ２Ｏ３はＮｉに対して０．１８ｗｔ％であった。又、このようにして得られたニッケルの結晶子径は９２８Å（オングストローム）であり、平均粒径は０．４２μｍであった。又、走査型電子顕微鏡写真により粒子は球状かつ、よく分散していることが観察された。
【００８８】
実施例４３
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸テルビウム６水和物（Ｔｂ（ＮＯ３）３・６Ｈ２Ｏ）０．６２ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＴｂ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。次に、これらをメノウ乳鉢を用いて粉砕し、１０％塩酸水溶液中に浸漬し３０分間撹拌した後、濾過、水洗し乾燥した。この操作を２回繰り返してＴｂ２Ｏ３を除去した。このときＴｂ２Ｏ３はＮｉに対して０．２８ｗｔ％であった。又、このようにして得られたニッケルの結晶子径は８９９Å（オングストローム）であり、平均粒径は０．４７μｍであった。又、走査型電子顕微鏡写真により粒子は球状かつ、よく分散していることが観察された。
【００８９】
実施例４４
前駆体の調製３によって得た球状の酸化ニッケル（ＮｉＯ）６．４ｇとイオン交換水２０ｍＬに１ｍｍφジルコニアビーズ７０ｇを加えて、遊星ミルで、２００ｒｐｍ、１０分間粉砕処理をした。粉砕後、ジルコニアビーズを分離し、十分に洗浄して、ＮｉＯを全量回収したＮｉＯスラリーを得た。このスラリーに硝酸エルビウム６水和物（Ｅｒ（ＮＯ３）３・６Ｈ２Ｏ）０．６０ｇを添加して撹拌、溶解させた。このスラリーを撹拌しながら氷冷し、２％ＮＨ３をゆっくり滴下し中和し、沈殿を生成させた。得られた沈殿を含む固形分を濾過、洗浄し、１１０℃で一晩乾燥することによって、Ｎｉに対してＥｒ２Ｏ３を５ｗｔ％混合させた酸化ニッケル粉末を得た。更に、これら乾燥物をメノウ乳鉢を用いて粉砕し、水素気流中９００℃、３時間還元処理をした。還元後冷却し、５％Ｏ２／Ｎ２ガスを５０℃で１時間流通させ、還元したニッケルの安定化処理を行なった。次に、これらをメノウ乳鉢を用いて粉砕し、１０％塩酸水溶液中に浸漬し３０分間撹拌した後、濾過、水洗し乾燥した。この操作を２回繰り返してＥｒ２Ｏ３を除去した。このときＥｒ２Ｏ３はＮｉに対して０．３５ｗｔ％であった。又、このようにして得られたニッケルの結晶子径は９２７Å（オングストローム）であり、平均粒径は０．５８μｍであった。又、走査型電子顕微鏡写真により粒子は球状かつ、よく分散していることが観察された。
【００９０】
比較例１
前駆体の調製１によって得た球状ニッケル（Ｎｉ）を、希土類と混合をせずして、水素気流中９００℃、３時間還元処理をした。還元後冷却し、５％Ｏ２／Ｎ２ガスを５０℃で、１時間流通させ、還元したニッケルの安定化処理を行なった。このようにして得られたニッケルの結晶子径は９８５Å（オングストローム）であり、平均粒径は２２  ８２μｍであった。また、走査型電子顕微鏡写真により粒子は非球状で融着、巨大化していることが観察された。
【００９１】
比較例２
前駆体の調製２によって得た球状の塩基性炭酸ニッケル（以下ＮｉＢＣと記す。４３％  ａｓ  Ｎｉ）を、希土類との混合をせずして水素気流中９００℃、３時間還元処理をした。還元後冷却し、５％Ｏ２／Ｎ２ガスを５０℃で、１時間流通させ、還元したニッケルの安定化処理を行なった。このようにして得られたニッケルの結晶子径は９９５Å（オングストローム）であり、平均粒径は１８．３５μｍであった。また、走査型電子顕微鏡写真により粒子は非球状で融着、巨大化していることが観察された。
【００９２】
比較例３
前駆体の調製３によって得た球状の酸化ニッケル（ＮｉＯ）を、希土類との混合をせずして水素気流中９００℃、３時間還元処理をした。還元後冷却し、５％Ｏ２／Ｎ２ガスを５０℃で、１時間流通させ、還元したニッケルの安定化処理を行なった。このようにして得られたニッケルの結晶子径は９８３Å（オングストローム）であり、平均粒径は３３．６２μｍであった。また、走査型電子顕微鏡写真により粒子は非球状で融着、巨大化していることが観察された。
【００９３】
実施例１〜４４、及び比較例１〜３で得られた結果をまとめて表１の１および表１の２に示す。表１の１および表１の２において、希土類の混合方法について、実施例１〜３６、実施例４１〜４４及び比較例１〜３で示した方法を通常中和法、実施例３７で示した方法を逆中和法、実施例３８で示した方法を同時中和法、実施例３９で示した方法をスプレードライヤー法、および実施例４０で示した方法を粉体混合法とそれぞれ表示する。残存希土類については、実施例４１−４４は分析の結果をしましたが他の実施例については分析は実施していない。走査型電子顕微鏡写真による観察は、粒子が融着し、巨大化したものを×、粒子の球状が維持され融着が少なく、また分散の良好なものを△、粒子の球状性が維持され融着がなく、又分散にすぐれたものを○として、３段階で表示する。
【００９４】
尚、平均粒径は堀場製作所製のレーザー回折式粒度分布測定装置ＬＡ−５００を用いて測定した。結晶子径は理学電機製のＸ線回折装置ＲＡＤ−ＩＩＣ型を用いてＳｃｈｅｒｒｅｒ法により求めた。走査型電子顕微鏡写真は日本電子製、ＪＳＭ−８４０Ｆ型を用いて観察した。また、希土類の分析はＩＣＰを用いて行った。
【図面の簡単な説明】
【図１】は、実施例２において得られたニッケル粒子の走査型電子顕微鏡写真である。
【図２】は、実施例９において得られたニッケル粒子の走査型電子顕微鏡写真である。
【図３】は、実施例１６において得られたニッケル粒子の走査型電子顕微鏡写真である。
【図４】は、実施例１８において得られたニッケル粒子の走査型電子顕微鏡写真である。
【図５】は、実施例２２において得られたニッケル粒子の走査型電子顕微鏡写真である。
【図６】は、実施例３９において得られたニッケル粒子の走査型電子顕微鏡写真である。
0004341119.tif 000002
0004341119.tif 000003
【図１】
0004341119.tif 000004
【図２】
0004341119.tif 000005
【図３】
0004341119.tif 000006
【図４】
0004341119.tif 000007
【図５】
0004341119.tif 000008
【図６】
0004341119.tif 000009